СПОСОБ ИЗГОТОВЛЕНИЯ ФУТЕРОВКИ ТЕПЛОВЫХ АГРЕГАТОВ

Способ изготовления футеровки тепловых агрегатов, содержащий кремнеземсодержащий наполнитель, огнеупорную глину, хромомагнезит, силикат-глыбу и для покрытия миксерный графит, включающий приготовление огнеупорной композиции, нанесение миксерного графита на поверхность футеровки и сушку, отличающийся тем, что, с целью повышения термической стойкости и прочности, композицию готовят из кремнеземсодержащего компонента, огнеупорной глины, хромомагнезита и силикат-глыбы с добавками нанокристаллического диоксида кремния и смеси из сажи и фуллеренов при следующем соотношении компонентов, мас.%: кремнеземсодержащий компонент 54-76, огнеупорная глина 9-15, хромомагнезит 8-13, силикат-глыба 2-10, нанокристаллический аморфный кремнезем 1-6, смесь сажи и фуллеренов 2-7, а после футеровки сталеразливочного ковша на нее наносят покрытие из смеси, включающее, мас.%: нанокристаллический диоксид кремния 10-15, смесь сажи и фуллеренов 15-25 и миксерный графит - остальное, толщиной слоя 1-1,5 мм.